(57)【特許請求の範囲】
【請求項１】
基油と増ちょう剤と導電性固体粉末とを備えた導電性グリースにおいて、下記の６つの条件を満足することを特徴とする導電性グリース。
条件１：前記増ちょう剤がリチウム石けん又はウレア化合物であり、その含有量は５〜２０ｗｔ％である。
条件２：前記導電性固体粉末がカーボンブラック又はアセチレンブラックであり、その含有量は０．１〜１０ｗｔ％である。
条件３：前記増ちょう剤と前記導電性固体粉末との合計の含有量は５．１〜２０．１ｗｔ％である。
条件４：摩耗防止添加剤，極圧添加剤，及び油性剤のうち少なくとも１種を０．１〜１０ｗｔ％含有する。
条件５：前記摩耗防止添加剤は正リン酸エステル又は亜リン酸エステルであり、前記極圧添加剤はＤＴＰ金属化合物又はＤＴＣ金属化合物であり、前記油性剤はアミン系化合物，有機脂肪酸化合物，又はカルボン酸無水物である。
条件６：転がり軸受，ボールねじ，リニアガイド，又は直動ベアリングの潤滑に用いられる。
【請求項２】
前記摩耗防止添加剤，前記極圧添加剤，及び前記油性剤は、化学構造式中に、金属に対して吸着作用を有する官能基を備えることを特徴とする請求項１に記載の導電性グリース。
【請求項３】
前記基油は、鉱油，合成炭化水素油，エステル油，フッ素油，エーテル油，及びポリグリコール油のうち少なくとも１種であり、その４０℃における動粘度は、５ｍｍ2 ／ｓｅｃ以上１２０ｍｍ2 ／ｓｅｃ以下であることを特徴とする請求項１又は請求項２に記載の導電性グリース。
【請求項４】
転がり軸受，ボールねじ，リニアガイド，直動ベアリングのうちいずれかの転動装置において、相対運動する部材間に形成され転動体が配設された空間に、請求項１〜３のいずれか一項に記載の導電性グリースを充填したことを特徴とする転動装置。
【請求項５】
外輪と、内輪と、前記外輪と前記内輪との間に転動自在に配設された複数の転動体と、を備える転がり軸受において、前記外輪と前記内輪との間に形成され前記転動体が配設された空間に、請求項１〜３のいずれか一項に記載の導電性グリースを充填したことを特徴とする転がり軸受。
【発明の詳細な説明】
【０００１】
【発明の属する技術分野】
本発明は、導電性グリースに係り、特に、導電性の経時的な低下が生じにくい導電性グリースに関する。また、本発明は、導電性の経時的な低下が生じにくい転動装置に関する。
【０００２】
【従来の技術】
一般情報機器、例えば複写機においては、その可動部分には多数の転がり軸受が使用されている。該転がり軸受の軌道面と転動体との間には回転中は油膜が形成されていて、前記軌道面と前記転動体とは非接触となっている。このような転がり軸受においては前記回転に伴って静電気が発生するため、その放射ノイズが複写機の複写画像に歪み等の悪影響を及ぼす等の不都合が生じる場合がある。
【０００３】
このような不都合を回避するため、導電性グリースを転がり軸受に封入することにより内外の軌道輪及び転動体を導電状態にするとともに、前記内外の軌道輪のうち一方を接地することにより、静電気を該転がり軸受から除去するという対策が取られている。
導電性グリースとしては、カーボンブラックを増ちょう剤及び導電性付与添加剤として添加したものが主流で（例えば、特公昭６３−２４０３８号公報に記載のもの）、このような導電性グリースは初期には優れた導電性を示す。
【０００４】
【発明が解決しようとする課題】
しかしながら、本発明者らは、上記のような従来の導電性グリースの導電性が、経時的に低下して行くことがあることを確認した。
このような現象の原因としては、従来は以下のようなことが考えられていた。すなわち、導電性グリースは当初は転がり軸受の軌道輪の軌道面と転動体との接触面に十分に存在していて、その導電性グリース中のカーボンブラックにより、前記軌道輪と前記転動体との間の導電性が確保されているるものの、前記軌道輪と前記転動体との相対運動により前記導電性グリースが前記接触面から排除されたり、カーボンブラック粒子のチェーンストラクチャーが破壊されたりするためである。
【０００５】
また、接触面から排除された導電性グリースが再度接触面に入りにくいのは、この種のグリースのちょう度が低いことと、導電性付与添加剤が基油に不溶の微粒子であることによると考えられた。
しかしながら、本発明者らが鋭意検討した結果、導電性（抵抗値）の経時変化は下記のような要因によって生じるものと推察するに至った。
【０００６】
従来のカーボンブラックを含有する導電性グリースを封入した転がり軸受（内径８ｍｍ、外径２２ｍｍ、幅７ｍｍの玉軸受）を回転試験（Ｆｒ＝１９．６Ｎ、回転数１５０ｒｐｍ、回転時間５００時間）に供し、該回転試験後の転がり軸受の軌道面を走査型電子顕微鏡（ＳＥＭ）及びエネルギー分散分析（ＥＤＳ）により調査した。例として、内輪軌道面のＳＥＭ像とＥＤＳ測定チャートとを図１１及び図１２に示す。
【０００７】
まず、図１１のＳＥＭ像から、内輪軌道面の初期の研磨面が消失し摩耗ピットが生成していることが分かり、このことから軌道面に摩耗が生じていることが認められた。また、図１２のＥＤＳ測定チャートに酸素のピークが見られることから、軌道面に酸化膜が生成していることが認められた。
これらのことから、導電性の経時変化の原因は導電性グリースの性能劣化ではなく、導電性グリースの潤滑性能不足による軌道面への酸化膜の生成であると考えられる。
【０００８】
すなわち、転動体の表面と軌道面との金属接触により、軌道面に微小な損傷が生じる。この損傷部分には新生面が露出するが、この新生面は活性が高いため、空気中の酸素等により直ちに酸化され酸化膜が形成される。この酸化膜が導電性を低下させ、結果として経時的な抵抗値の上昇が見られることとなる。そして、このような現象は、相対運動する部材間で使用される導電性グリースにおいて共通の問題である。
【０００９】
このような現象の対策としては、粘度の高い基油を使用して油膜を確保し、金属接触を防止することが考えられるが、油膜を厚くすると導電性グリースの導電性能の低下につながる可能性があり、好ましくない。
そこで、本発明は上記のような従来の導電性グリースが有する問題点を解決し、導電性の経時的な低下が生じにくい導電性グリースを提供することを課題とする。
【００１０】
【課題を解決するための手段】
前記課題を解決するため、本発明は次のような構成からなる。すなわち本発明の導電性グリースは、基油と増ちょう剤と導電性固体粉末とを備えた導電性グリースにおいて、前記導電性固体粉末の含有量を０．１〜１０ｗｔ％とするとともに、摩耗防止添加剤，極圧添加剤，及び油性剤のうち少なくとも１種を０．１〜１０ｗｔ％含有することを特徴とする。
【００１１】
このような構成の導電性グリースであれば、潤滑性が優れていて、転がり軸受の軌道面と転動体のような相対運動する部材同士の金属接触を防止できるので、前記軌道面等への酸化膜の生成が生じにくく、その結果、導電性の経時的な低下が生じにくい。
なお、導電性の経時的な低下をより長期間にわたって抑えるためには、摩耗防止添加剤，極圧添加剤，及び油性剤のうち少なくとも１種の含有量を、０．５〜７ｗｔ％とすることがより好ましい。
【００１２】
以下に、本発明の導電性グリースが備える各成分について説明する。
〔導電性固体粉末〕
本発明の導電性グリースに添加される導電性固体粉末としては、導電性を備えた粉末が好適に使用され、例としてはカーボンブラック等があげられる。従来の導電性グリースは、カーボンブラックを導電性の付与とともに増ちょう剤として添加していたが、本発明の導電性グリースは、カーボンブラック等の導電性固体粉末の添加量を限定するとともに、リチウム石けん，ウレア化合物等の本来の増ちょう剤を前記導電性固体粉末に共存させたので、前記導電性固体粉末の分散状態を経時的に良好に保つことができる。なお、前記増ちょう剤としては、グリースにおいて一般に使用される増ちょう剤が問題なく使用できる。
【００１３】
カーボンブラックに代わるものとしては、アセチレンブラックなどの繊維状カーボンを主成分とする粒子、金，銀，銅，スズ，亜鉛，アルミニウムなどの金属粒子、酸化銀，硫化ニオブ，硝酸銀などの金属化合物粒子等があげられる。
本発明の導電性グリースにおける前記導電性固体粉末の含有量は、０．１〜１０ｗｔ％であることが必要である。０．１ｗｔ％未満であると、導電性グリースの導電性が不足する。また、１０ｗｔ％を越えるとグリースの性能低下（基油と増ちょう剤との分離など潤滑不良）が生じるおそれがあり、さらに、ちょう度が小さくなり導電性グリースが硬くなり、軸受などに封入し使用する場合に軸受トルクが大きくなったりする。導電性グリースに十分な導電性を付与するためには、前記導電性固体粉末は１ｗｔ％以上とすることがより好ましく、したがって１〜１０ｗｔ％であることがより好ましい。
【００１４】
なお、前記増ちょう剤の含有量は、５〜２０ｗｔ％とすることが好ましい。５ｗｔ％未満であると、軸受中のグリースが漏出しやすくなり、２０ｗｔ％を越えるとトルクが大となる。
また、導電性グリースの潤滑性及び流動性から、前記増ちょう剤と前記導電性固体粉末との総量は５．１〜２０．１ｗｔ％とすることが好ましい。
【００１５】
〔添加剤〕
本発明の導電性グリースに添加される摩耗防止添加剤としては、有機リン系化合物等があげられる。有機リン系化合物としては、例えば、一般式（ＲＯ）3 ＰＯで示される正リン酸エステル（ＴＣＰ，ＴＯＰ等）、一般式（ＲＯ）2 Ｐ（Ｏ）Ｈで示される亜リン酸ジエステルや一般式（ＲＯ）3 Ｐで示される亜リン酸トリエステルのような亜リン酸エステル等があげられる。なお、上記のＲはアルキル基，アリール基，アルキルアリール基を示す。
【００１６】
また、極圧添加剤としては、Ｚｎ−ＤＴＰ（ジチオリン酸亜鉛），Ｍｏ−ＤＴＰ（ジチオリン酸モリブデン）等のＤＴＰ金属化合物、Ｎｉ−ＤＴＣ，Ｍｏ−ＤＴＣ等のＤＴＣ金属化合物、イオウ，リン，塩素等を含む有機金属化合物などがあげられる。
さらに、油性剤としては、アミン系化合物、オレイン酸，コハク酸エステル等の有機脂肪酸化合物、アルケニルコハク酸無水物等のカルボン酸無水物などがあげられる。
【００１７】
これらの中から、亜リン酸エステル，ＴＣＰ，ＴＯＰ，ＤＴＰ金属化合物，及びＤＴＣ金属化合物の化学構造式を図１に示す。これらの構造式中のＲ以外の官能基（図１において破線により囲まれた部分の官能基）は、軌道面等を構成する金属に対して吸着作用を有していて、そのため前記化合物が軌道面等に吸着される。このことにより潤滑性が高められるので、軌道面等に金属接触による微小な損傷が生じることが防止されて、導電性を維持する効果が発揮される。
【００１８】
なお、図１において破線により囲まれた部分の官能基以外の官能基で上記の作用を有するものとしては、例えば、油性剤であるオレイン酸，コハク酸エステル等の有機脂肪酸化合物やアルケニルコハク酸無水物等のカルボン酸無水物中に含まれる官能基、すなわち、カルボキシル基，酸無水物基があげられる。
本発明の導電性グリースにおいては、摩耗防止添加剤，極圧添加剤，及び油性剤のうち少なくとも１種を０．１〜１０ｗｔ％含有することが必要である。０．１ｗｔ％未満であると、導電性の経時的な低下を抑える効果が不十分となり、また、１０ｗｔ％を越えて添加すると、軌道面等の金属部分に腐食等の悪影響を及ぼすおそれがある。なお、導電性の経時的な低下をより長期間にわたって抑えるためには、０．５〜７ｗｔ％とすることがより好ましい。
【００１９】
そして、導電性の経時的な低下をさらに長期間にわたって抑えるためには、摩耗防止添加剤と油性剤とを併用することが好ましい。例えば、摩耗防止添加剤として亜リン酸エステル、油性剤としてカルボン酸無水物を用いた場合は、導電性の経時的な低下を抑える効果が特に優れている。
〔基油〕
本発明の導電性グリースに使用される基油としては、鉱油，ポリ−α−オレフィン油（ＰＡＯ）等の合成炭化水素油，エステル油，フッ素油，エーテル油，ポリグリコール油などがあげられ、これらは単独又は２種以上混合して用いることができる。
【００２０】
前記基油は、粘度が大きくなりすぎると導電性に悪影響を及ぼすので、４０℃における動粘度は１２０ｍｍ2 ／ｓｅｃ以下が好ましい。１２０ｍｍ2 ／ｓｅｃを越えると、油膜が比較的厚くなって抵抗値が大きくなる。ただし、動粘度が５ｍｍ2 ／ｓｅｃ未満であると、蒸発損失や潤滑性の問題から適当ではない。すなわち、基油の粘度が低すぎると、例えば軸受の回転中に軌道面と転動体との金属接触を避けるのに十分な潤滑油膜の形成が困難となる。なお、前記効果をより良好なものとするためには、前記基油の４０℃における動粘度は１５〜６０ｍｍ2 ／ｓｅｃであることがより好ましい。
【００２１】
なお、導電性グリースにおける基油の含有量は、導電性グリース全量から導電性固体粉末，摩耗防止添加剤，極圧添加剤，油性剤，増ちょう剤などを差し引いた部分が基油となるから、７５〜９０ｗｔ％とすることが好ましい。
本発明の導電性グリースは、転がり軸受，ボールねじ，リニアガイド，直動ベアリングのような転動装置に使用可能である。すなわち、本発明の転動装置は、転がり軸受，ボールねじ，リニアガイド，直動ベアリングのうちいずれかの転動装置において、相対運動する部材間に形成され転動体が配設された空間に、請求項１〜３のいずれか一項に記載の導電性グリースを充填したことを特徴とする。また、本発明の転がり軸受は、外輪と、内輪と、前記外輪と前記内輪との間に転動自在に配設された複数の転動体と、を備える転がり軸受において、前記外輪と前記内輪との間に形成され前記転動体が配設された空間に、請求項１〜３のいずれか一項に記載の導電性グリースを充填したことを特徴とする。
【００２２】
【発明の実施の形態】
本発明に係る導電性グリースの実施の形態を、図面を参照しつつ詳細に説明する。
図２は本発明に係る導電性グリースを備えた玉軸受２１の構造を示す縦断面図である。この玉軸受２１は、外輪２２と、内輪２３と、外輪２２と内輪２３との間に転動自在に配設された複数の玉２４と、複数の玉２４を保持する保持器２５と、外輪２２のシールみぞ２２ｂに取り付けられた接触形のシール２６，２６と、から構成されている。また、外輪２２と内輪２３とシール２６，２６とで囲まれた空間には導電性グリース２７が充填され、シール２６により玉軸受２１内部に密封されている。
【００２３】
そして、この導電性グリース２７によって、前記両輪２２，２３の軌道面２２ａ，２３ａと玉２４との接触面が潤滑されるとともに、外輪２２と内輪２３と玉２４とが導電状態となっている。さらに、外輪２２又は内輪２３が接地されていて（図示せず）、玉軸受２１の回転により発生する静電気が除去されるようになっている。
【００２４】
導電性グリース２７は、基油としてポリ−α−オレフィン油（４０℃における動粘度は３０．０ｍｍ2 ／ｓｅｃ）を使用し、それに増ちょう剤としてリチウム石けんを７ｗｔ％、導電性固体粉末としてカーボンブラックを５．０ｗｔ％、摩耗防止添加剤として亜リン酸エステル化合物を５．０ｗｔ％、それぞれ添加したものである（残部が基油）。
【００２５】
このような導電性グリース２７は、導電性とともに優れた潤滑性を有しているので、玉軸受２１の軌道面２２ａ，２３ａと玉２４との金属接触が生じにくく、軌道面２２ａ，２３ａに酸化膜が生成しにくい。その結果、導電性の経時的な低下が生じにくい。
また、シール２６を導電性ゴムにより構成する等の手法により、シール２６にも導電性を保持させれば、導電性の経時的な低下をより抑制することがでる。
【００２６】
よって、このような導電性グリース２７は、複写機，レーザープリンタ等の事務機器に用いられる転がり軸受の静電気対策として顕著な有効性を発揮するものである。
なお、本実施形態は本発明の一例を示したものであって、本発明は本実施形態に限定されるものではない。
【００２７】
例えば、本実施形態においては導電性グリースを玉軸受に適用した例を示して説明したが、本発明の導電性グリースは、その用途は特に限定されるものではなく、電気接点用グリース等のように、導電性を要求されるものであれば他の用途にも使用可能である。
ただし、前述したように、導電性の低下は、複数の部材が相対運動することにより該部材の軌道面に酸化膜が生成するために生じるものであり、また、相対運動時の前記部材間の油膜形成の程度が、導電性低下に密接に関係している。
【００２８】
したがって、本発明の導電性グリースは、転がり軸受，ボールねじ，リニアガイド，直動ベアリング等のような相対運動する部材を備えた転動装置に、特に好適に使用される。
次に、上記の玉軸受２１とほぼ同様な数種の玉軸受について、回転中の内外輪の抵抗値を測定して、導電性が経時変化する程度を評価した結果について説明する。
【００２９】
まず、抵抗値を測定する装置について、図３の概略構成図を参照しながら説明する。
図３中、符号１は、測定対象の玉軸受を表し、その内輪１ａに取付けられた軸部材２をモータ３によって回転駆動することによって、軸受１を回転するように構成されている。そして、内輪１ａと一体となっている軸部材２と外輪１ｂとの間に、定電圧電源４によって、所定の定電圧が印加されるとともに、当該定電圧電源４と並列に抵抗測定装置５が接続されている。
【００３０】
抵抗測定装置５は、測定した電圧値（アナログ値）を、Ａ／Ｄ変換回路６に出力する。Ａ／Ｄ変換回路６は、予め設定されたサンプリング周期でデジタル値に変換し、当該変換したデジタル信号を演算処理装置７に出力する。本実施形態では、サンプリング周期として５０ｋＨｚ（サンプリング時間間隔＝０．０２ｍｓ）に設定してある。
【００３１】
演算処理装置７は、最大抵抗値演算部７Ａと、閾値処理部７Ｂと、波数カウント部７Ｃとを備える。最大抵抗値演算部７Ａは、入力したデジタル信号に基づき最大抵抗値を演算する。閾値処理部７Ｂは、入力したデジタル信号について所定閾値で閾値処理を行い雑音を除去する。波数カウント部７Ｃは、閾値処理部７Ｂからのパルスカウントについて、経時的なパルス値の増減変化によって、所定時間単位毎の変動回数つまり波山の波数をカウントし、その単位時間当たりの波数の平均値を求める。また演算処理装置７は、求めた最大抵抗値及び単位時間当たりの波数の平均値を表示装置８に出力する。
【００３２】
本実施形態では、上記波数をカウントする単位時間を０．３２８秒に設定してある。
表示装置８は、ディスプレイなどから構成され、演算処理装置７が求めた最大抵抗値及び単位時間当たりの波数の平均値を表示する。
次に、上記構成の装置を使用した、玉軸受１の抵抗値評価の方法について説明する。
【００３３】
モータ３を駆動して軸部材２つまり内輪１ａを所定回転速度で回転させた状態で、定電圧電源４から軸受１の内外輪１ａ，１ｂ間に所定の定電圧を印加する。このとき、内外輪１ａ，１ｂ間に電流が流れるが、スパーク等によって、電圧が変動する。その電圧が抵抗測定装置５で測定され、続いてＡ／Ｄ変換回路６によってデジタル値に変換され、そのデジタル信号に基づいて、演算処理装置７が、最大抵抗値及び、所定単位時間当たりの波数を求め、その値が表示装置８に表示される。
【００３４】
封入するグリースの種類を変えた４種類の軸受（実施例１，比較例１〜３）を用意して、上記構成の装置を使用して、各軸受について、回転中の内外輪１ａ，１ｂ間の抵抗値（最大値）を１００時間毎に測定した。
ここで、４種類の軸受は共に内径８ｍｍ、外径２２ｍｍ、幅７ｍｍの玉軸受である。また、４種類のグリースの構成は表１に示した通りであり、その封入量は１５５〜１６５ｍｇである。
【００３５】
【表１】
0004010109.tif 000002
【００３６】
測定条件を以下に示す。
軸部材２の回転数：１５０ｒｐｍ
軸受１に与えるラジアル荷重（Ｆｒ）：１９．６Ｎ
回転時間  ：５００時間
印可電圧  ：６．２Ｖ
最大電流  ：１００μＡ
雰囲気温度：２５℃
雰囲気湿度：５０％ＲＨ
そして、サンプリング周期は５０ｋＨｚ、０．３２８秒で行った。
【００３７】
次に、結果を図４のグラフに示して、その内容を検討する。なお、図４のグラフにおいては、実施例１の結果を菱形印（◆）、比較例１の結果を四角印（■）、比較例２の結果を三角印（▲）、比較例４の結果をバツ印（×）で示した。
実施例１及び比較例２はカーボンブラックを含有する導電性グリースを備えた軸受であるが、図４に示したように、これらは初期の抵抗値が低い。これは、カーボンブラックを含有することにより、グリースの体積抵抗率が小さくなったことによる（表１参照）。しかし、カーボンブラックは含有するが摩耗防止添加剤は含有しない比較例２は、経時的に抵抗値が上昇した。
【００３８】
また、カーボンブラックを含有しないグリースを使用した比較例１及び３の場合は、初期から抵抗値が大きい。このような軸受は、放射ノイズを誘導し、複写機やプリンタ等に使用された場合に、複写画像や印刷画像等の画像系に歪み等の悪影響を及ぼす恐れがある。
なお、実施例１のグリースにおいては、カーボンブラックの含有量は５ｗｔ％で、増ちょう剤の含有量は７ｗｔ％であり、その総量は１２ｗｔ％である。このグリースと同程度の混和ちょう度及び潤滑性が得られる含有量の組合せとしては、カーボンブラック及び増ちょう剤を、１ｗｔ％及び１１ｗｔ％とする場合、３ｗｔ％及び９ｗｔ％とする場合、７ｗｔ％及び３ｗｔ％とする場合（２ｗｔ％分は基油を多くする）が、それぞれ考えられる。
【００３９】
次に、実施例１の軸受において摩耗防止添加剤を他の種類の添加剤（極圧添加剤、油性剤）に変更したグリースを使用して、抵抗値（最大値）の測定を行った結果について、図５を参照しながら説明する。なお、図５の抵抗値は回転２００時間後の値である。また、各種添加剤の添加量は、５．０ｗｔ％に統一した。
図５における符号Ａは添加剤をまったく添加しない場合、符号Ｂ〜Ｇは極圧添加剤、符号Ｈ，Ｉは摩耗防止添加剤、符号Ｊ，Ｋは油性剤、符号ＬはＨの摩耗防止添加剤とＪの油性剤との両方を添加した場合である。
【００４０】
添加剤をまったく添加しない場合（Ａ）は、２００時間後の抵抗値が非常に大きかったのに対し、添加剤を添加した場合（Ｂ〜Ｌ）は、いずれの添加剤でも抵抗値の上昇を抑制する効果が顕著に見られた。
その中でも、リン系の摩耗防止添加剤を加えた場合（Ｈ及びＩ）が、抵抗値の経時変化を抑制する効果が大きく、さらに、リン系の摩耗防止添加剤と油性剤とを混合した場合（Ｌ）は、格段に抵抗値の経時変化を抑制できた。
【００４１】
図５の結果をまとめると、前記効果の程度は、摩耗防止添加剤と油性剤との組合せ，摩耗防止添加剤，油性剤，極圧添加剤の順に優れていて、摩耗防止添加剤と油性剤との組合せ及び摩耗防止添加剤が特に優れている。
そこで、摩耗防止添加剤（亜リン酸エステル），油性剤（アルケニルコハク酸無水物），摩耗防止添加剤と油性剤との組合せ（亜リン酸エステルとアルケニルコハク酸無水物との１：１の混合物）の各場合において、その添加量を変化させたグリースを使用して（その他は実施例１と同様）、抵抗値の測定を行った結果について、図６〜８を参照しながら説明する。なお、図６〜８の抵抗値は回転２００時間後及び回転６００時間後の値である。
【００４２】
図６のグラフから分かるように、摩耗防止添加剤（亜リン酸エステル）は添加量０．１ｗｔ％以上で２００時間後，６００時間後ともに抵抗値の抑制に効果が見られ、添加量０．５ｗｔ％以上で抵抗値の上昇が十分に抑えられている。なお、亜リン酸化合物の添加量の上限は、腐食（亜リン酸化合物は酸性であるため、金属に対して腐食性を有する）等の問題から１０ｗｔ％以下が好ましい。
【００４３】
次に、油性剤（アルケニルコハク酸無水物）の場合について考察する。図７のグラフから分かるように、アルケニルコハク酸無水物は添加量０．１ｗｔ％以上で２００時間後，６００時間後ともに抵抗値の抑制に効果が見られ、添加量０．５ｗｔ％以上で抵抗値の上昇が十分に抑えられている。特に、６００時間後の値に関しては、上記の亜リン酸エステルよりも効果が優れている。
【００４４】
次に、摩耗防止添加剤と油性剤との組合せ（亜リン酸エステル：アルケニルコハク酸無水物＝１：１）の場合について考察する。図８のグラフから分かるように、２種の添加剤の相互作用により、単独の場合よりも抵抗値の上昇を抑制する効果が優れている。ただし、アルケニルコハク酸無水物の寄与の方が大きいことが分かる。
【００４５】
次に、実施例１の軸受においてカーボンブラックの添加量を変化させたグリースを使用して、抵抗値の測定を行った結果について、図９を参照しながら説明する。なお、図９の抵抗値は初期の値である。
カーボンブラックは０．１ｗｔ％程度の極少量でも導電性の付与に効果があるため、カーボンブラックの添加量を制限して、増ちょう剤をその分添加すれば、カーボンブラックの分散状態を経時的に良好に保つことができる。ただし、添加量を１ｗｔ％以上とすれば、抵抗値を十分に小さくできることがわかる。
【００４６】
しかし、カーボンブラックの添加量が多すぎると、導電性の元となるカーボンブラックの網目構造が破壊されて早期に導電性能が変化しやすい。この網目構造の破壊は、グリース漏れや油分離を引き起こしやすくするという問題も引き起こす。また、グリースの適度なちょう度を得るためには、カーボンブラックの添加量は１０ｗｔ％以下が好ましい。
【００４７】
すなわち、カーボンブラックの添加量が多くなると、ちょう度が小さくなり、グリースが硬くなる。表１のグリースの混和ちょう度が約２５０であったのに対し、カーボンブラックを１５ｗｔ％添加すると混和ちょう度が２００以下となることから、余裕も考慮して、カーボンブラックの添加量は１０ｗｔ％以下が好ましい。
【００４８】
次に、実施例１の軸受において基油粘度を変化させたグリースを使用して、抵抗値の測定を行った結果について、図１０を参照しながら説明する。なお、図１０の抵抗値は回転２００時間後の値である。
図１０から分かるように、基油の４０℃における動粘度が高くなるほど、抵抗値が大きくなる傾向を示した。前述のように、基油の動粘度を高くしすぎると油膜が厚くなり、抵抗値が大きくなるので、基油の動粘度は１２０ｍｍ2 ／ｓｅｃ以下が好ましい。さらに、６０ｍｍ2 ／ｓｅｃ以下とすれば抵抗値が極めて小さくなるので、より好ましい。
【００４９】
また、軸受の回転中に軌道面と転動体との金属接触を避けるための潤滑油膜の形成には、基油の動粘度をある程度大きくする必要があり、５ｍｍ2 ／ｓｅｃ以上とすることが好ましく、１５ｍｍ2 ／ｓｅｃ以上とすることがより好ましい。すなわち、基油の４０℃における動粘度を１５〜６０ｍｍ2 ／ｓｅｃとすることが、より好ましい。
【００５０】
【発明の効果】
以上のように、本発明の導電性グリース及び転動装置は、導電性の経時的な低下が生じにくい。
【図面の簡単な説明】
【図１】各種添加剤の化学構造式を示す図である。
【図２】本発明の導電性グリースを備えた玉軸受の構造を示す縦断面図である。
【図３】抵抗値を測定する装置の概略構成図である。
【図４】玉軸受の回転時間と軸受抵抗の最大値との相関を示すグラフである。
【図５】グリース中の添加剤の種類による軸受抵抗の最大値を示すグラフである。
【図６】亜リン酸エステルの添加量と軸受抵抗の最大値との相関を示すグラフである。
【図７】アルケニルコハク酸無水物の添加量と軸受抵抗の最大値との相関を示すグラフである。
【図８】添加剤（亜リン酸エステルとアルケニルコハク酸無水物との混合物）の添加量と軸受抵抗の最大値との相関を示すグラフである。
【図９】導電性固体粉末の添加量と軸受抵抗の最大値との相関を示すグラフである。
【図１０】基油粘度と軸受抵抗の最大値との相関を示すグラフである。
【図１１】従来の導電性グリースを備えた転がり軸受の回転試験後の内輪軌道面のＳＥＭ像である。
【図１２】従来の導電性グリースを備えた転がり軸受の回転試験後の内輪軌道面のＥＤＳ測定チャートである。
【符号の説明】
２１    玉軸受
２２    外輪
２２ａ  外輪軌道面
２３    内輪
２３ａ  内輪軌道面
２４    玉
２７    導電性グリース
【図１】
0004010109.tif 000003
【図２】
0004010109.tif 000004
【図３】
0004010109.tif 000005
【図４】
0004010109.tif 000006
【図５】
0004010109.tif 000007
【図６】
0004010109.tif 000008
【図７】
0004010109.tif 000009
【図８】
0004010109.tif 000010
【図９】
0004010109.tif 000011
【図１０】
0004010109.tif 000012
【図１１】
0004010109.tif 000013
【図１２】
0004010109.tif 000014